(57)【要約】  スパッタリングターゲット１は、基体２上に堆積させた金属粒子４を有するターゲット層３を具備する。ターゲット層３の厚さ方向の断面における金属粒子４の最大径をＸ、最小径をＹ、最小径Ｙに対する最大径Ｘの比（Ｘ／Ｙ）を金属粒子４の扁平率としたとき、ターゲット層３の厚さ方向の断面には扁平率が１．５以上の金属粒子が個数比率で９０％以上存在している。ターゲット層３は例えばコールドスプレー法で形成される。
2008081585.tif 000002
【特許請求の範囲】
【請求項１】
基体と、前記基体上に堆積させた金属粒子を有するターゲット層とを具備するスパッタリングターゲットであって、
前記ターゲット層の厚さ方向の断面における前記金属粒子の最大径をＸ、最小径をＹ、前記最小径Ｙに対する前記最大径Ｘの比（Ｘ／Ｙ）を前記金属粒子の扁平率としたとき、前記ターゲット層の厚さ方向の断面における前記扁平率が１．５以上の前記金属粒子の個数比率が９０％以上であることを特徴とするスパッタリングターゲット。
【請求項２】
請求項１記載のスパッタリングターゲットにおいて、
前記ターゲット層の厚さ方向の断面における前記金属粒子の平均扁平率が１．８以上であることを特徴とするスパッタリングターゲット。
【請求項３】
請求項１記載のスパッタリングターゲットにおいて、
前記ターゲット層の表面に存在する前記金属粒子の最大径をＸ、最小径をＹ、前記最小径Ｙに対する前記最大径Ｘの比（Ｘ／Ｙ）を前記金属粒子の平面形状としたとき、前記ターゲット層の表面に存在する前記金属粒子の前記平面形状の平均値が１以上２以下の範囲であることを特徴とするスパッタリングターゲット。
【請求項４】
請求項１記載のスパッタリングターゲットにおいて、
前記ターゲット層は９９％以上の相対密度を有することを特徴とするスパッタリングターゲット。
【請求項５】
請求項１項記載のスパッタリングターゲットにおいて、
前記ターゲット層のＸ線回折チャートにおける第１ピークと第２ピークとの比率をＰ１、前記基体上に堆積させる前の金属原料粒子のＸ線回折チャートにおける第１ピークと第２ピークとの比率をＰ２としたとき、前記Ｐ１と前記Ｐ２との差が１０％以内であることを特徴とするスパッタリングターゲット。
【請求項６】
請求項１記載のスパッタリングターゲットにおいて、
前記金属粒子はＡｌ、Ｃｕ、Ｔｉ、Ｎｉ、Ｃｒ、ＣｏおよびＴａから選ばれる金属または前記金属を主成分とする合金からなることを特徴とするスパッタリングターゲット。
【請求項７】
請求項１記載のスパッタリングターゲットにおいて、
前記金属粒子はＡｌおよびＣｕから選ばれる金属または前記金属を主成分とする合金からなることを特徴とするスパッタリングターゲット。
【請求項８】
請求項１記載のスパッタリングターゲットにおいて、
前記基体はＣｕ、ＡｌおよびＦｅから選ばれる金属または前記金属を主成分とする合金からなることを特徴とするスパッタリングターゲット。
【請求項９】
請求項１記載のスパッタリングターゲットにおいて、
前記ターゲット層は前記基体上にコールドスプレー法で堆積させた前記金属粒子の堆積膜からなることを特徴とするスパッタリングターゲット。
【請求項１０】
基体と金属原料粒子とを準備する工程と、
前記基体にコールドスプレー法を適用して前記金属原料粒子を高速で吹付け、前記基体上に金属粒子の堆積膜からなるターゲット層を形成する工程と
を具備することを特徴とするスパッタリングターゲットの製造方法。
【請求項１１】
請求項１０記載のスパッタリングターゲットの製造方法において、
前記金属原料粒子を不活性ガス流で加速して前記基体に衝突させることを特徴とするスパッタリングターゲットの製造方法。
【請求項１２】
請求項１１記載のスパッタリングターゲットの製造方法において、
前記金属原料粒子を加熱しつつ前記不活性ガス流で加速することを特徴とするスパッタリングターゲットの製造方法。
【請求項１３】
請求項１０項記載のスパッタリングターゲットの製造方法において、
前記ターゲット層のＸ線回折チャートにおける第１ピークと第２ピークとの比率をＰ１、前記金属原料粒子のＸ線回折チャートにおける第１ピークと第２ピークとの比率をＰ２としたとき、前記Ｐ１と前記Ｐ２との差が１０％以内であることを特徴とするスパッタリングターゲットの製造方法。
【請求項１４】
請求項１０記載のスパッタリングターゲットの製造方法において、
前記ターゲット層の厚さ方向の断面における前記金属粒子の最大径をＸ、最小径をＹ、前記最小径Ｙに対する前記最大径Ｘの比（Ｘ／Ｙ）を前記金属粒子の扁平率としたとき、前記ターゲット層の厚さ方向の断面における前記扁平率が１．５以上の前記金属粒子の個数比率を９０％以上とすることを特徴とするスパッタリングターゲットの製造方法。
【請求項１５】
請求項１４記載のスパッタリングターゲットの製造方法において、
前記ターゲット層の厚さ方向の断面における前記金属粒子の平均扁平率を１．８以上とすることを特徴とするスパッタリングターゲットの製造方法。
【請求項１６】
請求項１０記載のスパッタリングターゲットの製造方法において、
前記ターゲット層の表面に存在する前記金属粒子の最大径をＸ、最小径をＹ、前記最小径Ｙに対する前記最大径Ｘの比（Ｘ／Ｙ）を前記金属粒子の平面形状としたとき、前記ターゲット層の表面に存在する前記金属粒子の前記平面形状を１以上２以下の範囲とすることを特徴とするスパッタリングターゲットの製造方法。
【請求項１７】
請求項１０記載のスパッタリングターゲットの製造方法において、
前記金属粒子はＡｌ、Ｃｕ、Ｔｉ、Ｎｉ、Ｃｒ、ＣｏおよびＴａから選ばれる金属または前記金属を主成分とする合金からなることを特徴とするスパッタリングターゲットの製造方法。
【請求項１８】
請求項１０記載のスパッタリングターゲットの製造方法において、
前記金属粒子はＡｌおよびＣｕから選ばれる金属または前記金属を主成分とする合金からなることを特徴とするスパッタリングターゲットの製造方法。
【請求項１９】
請求項１０記載のスパッタリングターゲットの製造方法において、
前記基体はＣｕ、ＡｌおよびＦｅから選ばれる金属または前記金属を主成分とする合金からなることを特徴とするスパッタリングターゲットの製造方法。
【請求項２０】
請求項１０記載のスパッタリングターゲットの製造方法において、
さらに、前記金属粒子の堆積膜の表面を平坦化する工程と、
前記平坦化した表面にドライアイスクリーニング処理を施す工程と
を具備することを特徴とするスパッタリングターゲットの製造方法。
【発明の詳細な説明】
【技術分野】
【０００１】
本発明はスパッタリングターゲットとその製造方法に関する。
【背景技術】
【０００２】
半導体部品や液晶部品では、スパッタリング法を利用して各種の配線や電極を形成している。例えば、半導体基板やガラス基板等の被成膜基板上にスパッタリング法で各種の金属薄膜や金属化合物薄膜を形成する。これら薄膜は配線層、電極層、バリア層、下地層（ライナー材）等として利用される。金属薄膜や金属化合物薄膜の形成に用いられるスパッタリングターゲットを作製する場合、まず溶解法や焼結法で形成したブロックに鍛造や圧延等の加工を施し、熱処理で加工歪の除去や組織制御等を行う。この後、機械加工で所定寸法に仕上げ、最終的に冷却用バッキングプレートと接合する。【０００３】
スパッタリングターゲットは大型化される傾向にある。特に、液晶部品の形成に使用されるスパッタリングターゲットはガラス基板の大型化に伴って、ターゲット自体のサイズも大型化される傾向にある。従来の溶解法や焼結法を適用して作製したスパッタリングターゲットは、各種の工程を経て仕上げられるため、ターゲットサイズの大型化に伴って製造コストの増大が避けられない。ターゲットサイズの大型化に伴ってバッキングプレートとの接合作業が困難となることから、接合不良、ターゲットの反り、使用時におけるターゲットの剥離等が発生しやすくなる。さらに、パーティクル発生量の増加や異常放電の誘発による製品歩留りの低下が生じやすくなっている。【０００４】
このような点に対して、ターゲットを構成する原料粉末を基体上に溶射法で溶融させつつ堆積させてスパッタリングターゲットを作製することが提案されている（特許文献１，２参照）。ターゲット層の形成に溶射法を適用することで、大型のスパッタリングターゲットの製造コストを低減することができる。しかしながら、スパッタリング装置に使用されるターゲットに関しては、溶射法を適用した製造方法は実用化されていないのが現状である。その理由としては、溶射法ではターゲット層（被膜）の高密度化が困難であることが挙げられる。さらに、大気中で原料粉末を溶融させつつ堆積させるため、ターゲット層中のガス成分の増加も問題となる。これらによって、異常放電が多発してパーティクルの発生数が増大するという重大な問題を招くことになる。【０００５】
液晶部品の形成に使用されるスパッタリングターゲットでは、ターゲットサイズの大型化に伴って、欠陥に基づいて発生するスプラッシュやそれに起因するパーティクルの増加を抑制することが求められている。半導体素子では高集積度を達成するために配線幅の狭小化（例えば０．１３μｍ、０．０９μｍ、さらには０．０６５μｍ以下）が進められている。狭小化された配線やそれを有する半導体素子においては、例えば直径が０．２μｍ程度の微小パーティクルが混入しても、配線不良や素子不良等を引起すことになる。このため、微小パーティクルの発生をより一層抑制することが望まれている。溶射法を適用したスパッタリングターゲットは、このような要求に到底応えることができない。
【特許文献１】特開平０６−１５８３０３号公報
【特許文献２】特開２００２−３３９０３２公報
【発明の開示】
【０００６】
本発明の目的は、大型ターゲット等の製造コストの低減を図った上で、ターゲットに起因するパーティクルの発生を抑制することを可能にしたスパッタリングターゲットとその製造方法を提供することにある。
【０００７】
本発明の態様に係るスパッタリングターゲットは、基体と、前記基体上に堆積させた金属粒子を有するターゲット層とを具備するスパッタリングターゲットであって、前記ターゲット層の厚さ方向の断面における前記金属粒子の最大径をＸ、最小径をＹ、前記最小径Ｙに対する前記最大径Ｘの比（Ｘ／Ｙ）を前記金属粒子の扁平率としたとき、前記ターゲット層の厚さ方向の断面における前記扁平率が１．５以上の前記金属粒子の個数比率が９０％以上であることを特徴としている。
【０００８】
本発明の態様に係るスパッタリングターゲットの製造方法は、基体と金属原料粒子とを準備する工程と、前記基体にコールドスプレー法を適用して前記金属原料粒子を高速で吹付け、前記基体上に金属粒子の堆積膜からなるターゲット層を形成する工程とを具備することを特徴としている。
【図面の簡単な説明】
【０００９】
【図１】本発明の実施形態によるスパッタリングターゲットの構成およびターゲット層の断面状態を示す断面図である。
【図２】図１に示すターゲット層の表面状態を示す平面図である。
【図３】ターゲット層の断面における金属粒子の扁平率を説明するための図である。
【図４】実施例２によるＡｌターゲット層の断面観察結果を示す拡大写真である。
【図５】比較例１によるＡｌターゲット層の断面観察結果を示す拡大写真である。
【符号の説明】
【００１０】
１…スパッタリングターゲット、２…基体、３…ターゲット層、４…金属粒子。
【発明を実施するための形態】
【００１１】
以下、本発明を実施するための形態について説明する。図１および図２は本発明の実施形態によるスパッタリングターゲットを示す図である。図１はスパッタリングターゲットのターゲット層の断面状態を模式的に示す図、図２はターゲット層の平面状態を模式的に示す図である。これらの図に示すスパッタリングターゲット１は、基体２とその上に形成されたターゲット層３とを具備している。基体２はターゲット層３の被着体となるものであり、例えばＣｕ、ＡｌおよびＦｅから選ばれる金属または前記金属を主成分とする合金（ＳＵＳ等）からなる金属基体が用いられる。
【００１２】
金属基体２は冷却用のバッキングプレートを兼ねるものであってもよいし、またバッキングプレートとは別体であってもよい。バッキングプレートとは別体の金属基体２を用いる場合、ターゲット層３を金属基体２上に形成した後に、バッキングプレートと接合する工程が必要となる。特に、大型のスパッタリングターゲット１ではバッキングプレートとの接合作業が困難となり、それにより各種の不良を招くおそれがある。このため、金属基体２はバッキングプレートを兼ねるものであることが好ましい。
【００１３】
ターゲット層３は金属基体２上に堆積させた金属粒子４を有している。言い換えると、ターゲット層３は金属粒子４の堆積膜で構成されている。金属基体２上への金属粒子４の堆積には、例えばコールドスプレー法が適用される。コールドスプレー法においては、金属粒子４の原料となる金属原料粒子（原料粉末）を高速ガス中に投入して金属基体２に衝突させる。金属原料粒子の衝突エネルギーで金属基体２の表面に活性面が現れ、さらに衝突エネルギーによって金属原料粒子が塑性変形する。その際に、衝突エネルギーが熱エネルギーに変換されて金属基体２と金属原料粒子（金属粒子４）とが接合する。
【００１４】
衝突の際の発熱現象で金属粒子４同士が相互拡散して結合し、連続的に金属粒子４が堆積した被膜が得られる。しかも、金属粒子４の堆積速度や付着効率に優れることから、被膜は数ｍｍ以上の厚さとなり、大面積の金属基体２に被膜を形成する場合においても、被膜の剥離や金属基体２の大きな反り等が生じることはない。さらに、このような金属粒子４の堆積に基づいて厚膜化した被膜（ターゲット層３）の相対密度は、例えば従来の溶射法で堆積した被膜に比べて高密度化が容易であり、例えば相対密度が実質的に１００％の被膜を得ることもできる。被膜の相対密度は金属原料粒子が塑性変形しやすい材料（塑性変形能が高い材料）や軟化温度が低い材料であるほど向上する傾向がある。
【００１５】
金属粒子４の堆積膜からなるターゲット層３を高密度化するにあたっては、粒子の高速衝突エネルギーを利用することが肝要である。そのため、高速化された粒子が堆積し始める臨界速度以上に金属原料粒子を加速することが望ましい。金属原料粒子を臨界速度以上に加速するためには、例えばガス定数が小さいＨｅガス等の不活性ガスを使用し、音速以上の流速としたガス流に金属原料粒子（原料粉末）を投入する。音速以上のガス流に投入された金属原料粒子はその気流で加速されて臨界速度以上となり、金属基体２に衝突して被膜が連続的に形成される。金属基体２に衝突した際、金属原料粒子は衝突エネルギーで塑性変形して扁平形状となり、その扁平率で被膜の相対密度が左右される。
【００１６】
高密度のターゲット層３は、ターゲット層３の厚さ方向の断面における扁平率が１．５以上の金属粒子（扁平粒子）４の個数比率を９０％以上とすることにより実現される。ここで、扁平率はターゲット層３の厚さ方向の断面における金属粒子４の最大径をＸ、最小径をＹとしたとき、最小径Ｙに対する最大径Ｘの比（Ｘ／Ｙ）で表される。金属粒子４の扁平率は、例えば図３に示すように粒子の扁平方向にかかわらず、ターゲット層３の厚さ方向の断面に現れる粒子の長手方向の長さ（最大長さ）を最大径Ｘ、それと直交する方向の長さ（最小長さ）を最小径Ｙとして測定する。
【００１７】
金属粒子の扁平率と扁平粒子の存在比率は、ターゲット層３の厚さ方向の任意の断面を光学顕微鏡で観察し、その視野内の金属粒子４の形状（扁平率）を画像解析により測定して求めるものとする。視野内の各粒子の扁平率を画像解析により求め、単位断面積（例えば１ｍｍ２）あたりに存在する扁平粒子（扁平率が１．５以上の金属粒子４）の個数比率を求める。このような測定を任意の１０箇所の断面に対して実施し、それらの平均値をターゲット層３における扁平粒子の存在比率（個数比率）とする。
【００１８】
金属基体２に堆積した金属粒子（堆積粒子）４の扁平率が１．５未満であるということは、原料粒子を金属基体２に衝突させた際のエネルギーが不十分であることを意味する。従って、そのような扁平状態が不十分な金属粒子４の比率が増大すると、金属粒子４の堆積膜からなるターゲット層３を十分に高密度化させることができない。言い換えると、扁平率が１．５以上の金属粒子（扁平粒子）４をターゲット層３の厚さ方向の断面に９０％以上存在させることによって、高密度のターゲット層３を得ることが可能となる。
【００１９】
金属粒子４の堆積膜からなるターゲット層３において、扁平率が１．５以上の金属粒子（扁平粒子）４の厚さ方向の断面における存在比率（個数比率）は９０％以上であることが好ましい。さらに、金属粒子４の扁平率は２．０以上であることが好ましい。ターゲット層３は扁平率が１．５以上の金属粒子（扁平粒子）４を厚さ方向の断面に９０％以上存在させるか、あるいは扁平率が２．０以上の金属粒子（扁平粒子）４を厚さ方向の断面に５０％以上、さらに６０％以上、またさらに９０％以上存在させることが好ましい。これらによって、ターゲット層３の相対密度をより再現性よく向上させることが可能となる。
【００２０】
ターゲット層３の厚さ方向の断面において、金属粒子４の平均扁平率は１．８以上であることが好ましい。金属粒子４の平均扁平率を高めることによって、金属粒子４の堆積膜からなるターゲット層３をより一層高密度化することができる。金属粒子４の平均扁平率は上述した光学顕微鏡の観察視野内の全粒子の扁平率を平均して求めた値とする。この場合も任意の１０箇所の断面に対して測定を実施し、それらの平均値を平均扁平率とする。ターゲット層３を構成する金属粒子４の平均扁平率は２．０以上であることが望ましい。
【００２１】
上述した金属粒子４の扁平率と扁平粒子の存在比率を満足する堆積膜によれば、相対密度が９９％以上のターゲット層３を安定して実現することができる。ターゲット層３の相対密度が９９％未満であると、例えば異常放電によるスプラッシュ現象が生じやすくなり、これにより各種スパッタ膜の不良原因となるパーティクルの発生量が増大する。これはスパッタ膜の製造歩留りの低下要因となる。ターゲット層３の相対密度は９９．５％以上とすることがより好ましい。このような相対密度を有する堆積膜も実現可能であり、さらには相対密度が実質的に１００％の堆積膜を実現することもできる。
【００２２】
さらに、ターゲット層３は図２に示すように、表面に存在する金属粒子４の形状（平面形状）を、金属粒子４の最小径Ｙに対する最大径Ｘの比（Ｘ／Ｙ）で表したとき、その平均値が１以上２以下の範囲であることが好ましい。ここで、金属粒子４の平面形状は断面形状と同様に、ターゲット層３の表面を光学顕微鏡で観察し、その視野内の金属粒子４の形状を画像解析により測定して求めるものとする。視野内の各粒子のＸ／Ｙ比を画像解析により求め、その平均値を算出する。このような測定を任意の１０箇所に対して実施し、それらの平均値をターゲット層３の表面における金属粒子４の平面形状の平均値とする。
【００２３】
ターゲット層３の表面に存在する金属粒子４の平面形状（Ｘ／Ｙ比）の平均値を１〜２の範囲とすることによって、スパッタリングターゲット１を用いてスパッタ成膜する際に、ターゲット層３の表面から粒子（スパッタ粒子）を均一に飛び出させることができる。これによって、被着基体上に堆積させる膜の膜厚均一性が向上する。さらに、エロージョンされるターゲット層３の表面に存在する金属粒子４間の段差が低くなるため、パーティクルの発生量を低減することが可能となる。このようなことから、ターゲット層３の表面に存在する金属粒子４の形状はなるべく等軸であることが望ましい。
【００２４】
ターゲット層３の表面に存在する金属粒子４の平面形状（Ｘ／Ｙ比）の平均値が２を超えると、スパッタ成膜した膜の膜厚分布が不均一になる。さらに、エロージョン形態が複雑になることで、金属粒子４間の段差に伴う粒子の脱落が生じやすくなるため、パーティクルを誘発しやすくなる。金属粒子４の平面形状（Ｘ／Ｙ比）の平均値は１以上１．５以下の範囲であることがさらに好ましい。ここではターゲット層３の表面に存在する金属粒子４の形状を規定しているが、金属粒子４は金属基体２上に順に堆積していくため、ターゲット層３の表面と平行な方向に切断した断面においても同様な形状を有している。
【００２５】
金属粒子４の平面形状（Ｘ／Ｙ比）の平均値が１〜２の範囲の組織を有するターゲット層３を得る上で、金属粒子４の原料となる金属原料粒子には球状または球状に近い形状を有する粒子を用いることが好ましい。楕円状や扁平状の金属原料粒子を用いた場合には、金属粒子４の平面形状が異形になりやすい。さらに、金属原料粒子の加熱温度とガス流体圧力も重要な因子となる。金属原料粒子は軟化温度近傍に加熱することが好ましい。これらの条件は金属粒子４の断面形状における扁平率の制御に対しても有効に作用する。
【００２６】
金属粒子４の堆積膜で高密度のターゲット層３を実現するにあたって、金属粒子４には塑性変形しやすい材料や軟化温度が低い材料を使用することが好ましい。具体的には、金属粒子４はＡｌ、Ｃｕ、Ｔｉ、Ｎｉ、Ｃｒ、ＣｏおよびＴａから選ばれる金属または前記金属を主成分とする合金からなることが好ましい。金属粒子４はＡｌ、Ａｌ合金、Ｃｕ、Ｃｕ合金からなることがさらに好ましい。これら以外の金属材料粒子の堆積膜であっても、堆積条件等を調整することで密度を高めることが可能であるものの、上記した金属粒子４であれば容易にかつ再現性よく高密度化することができる。従って、この実施形態は上記した金属材料をスパッタ材料とするスパッタリングターゲット１に好適である。
【００２７】
コールドスプレー法によれば、金属原料粒子が溶融することなく金属粒子４として堆積するため、堆積中に金属粒子４が酸化して酸素や窒素等のガス成分が増加することがない。このため、ガス成分量が低い金属原料粒子を使用することで、ガス成分の含有量が低いターゲット層３を得ることができる。高密度でガス含有量が低いスパッタリングターゲット１によれば、異常放電により誘発されるパーティクルの発生数を抑えることができる。従って、スパッタリング装置で形成する各種の薄膜、さらにはそれを用いた素子や部品の歩留りを高めることが可能となる。さらに、スパッタリングターゲット１の製造コストを低減することができるため、成膜コストを削減することが可能となる。
【００２８】
さらに、金属原料粒子が溶融することなく堆積するため、金属粒子４は金属原料粒子の結晶構造が実質的に維持される。これによって、スパッタリングターゲット１をスパッタリングして得られる膜（スパッタ膜）の膜厚の均一性を高めることが可能となる。具体的には、ターゲット層３のＸ線回折結果を示す強度チャート（Ｘ線回折チャート）における第１ピークと第２ピークとの比率をＰ１、金属原料粒子のＸ線回折チャートにおける第１ピークと第２ピークとの比率をＰ２としたとき、Ｐ１とＰ２との差を１０％以内とする。Ｐ１とＰ２との差は、式：［（Ｐ２−Ｐ１（絶対値））／Ｐ２×１００（％）］に基づいて求めた値とする。ターゲット層３と金属原料粉末の第１ピークおよび第２ピークは、当然ながら同一結晶面に基づくものであることが前提となる。
【００２９】
ターゲット層３を構成する金属粒子４の原料粒子に対するピーク比の差が１０％以内であれば、堆積後の金属粒子４は金属原料粒子の結晶構造を実質的に維持していると判定することができる。そして、金属原料粒子の結晶構造を維持しつつ、金属粒子４を堆積させることによって、結晶構造の変化に伴うスパッタ膜の膜厚変動を抑制することができる。上記したピーク比の差が１０％を超えると、堆積後の金属粒子４の結晶構造が金属原料粒子の結晶構造と異なることになり、スパッタ膜の膜厚が不均一になりやすい。これによって、スパッタリングターゲット１としての性能が低下する。
【００３０】
上述した実施形態のスパッタリングターゲット１は、例えば以下のようにして作製される。まず、金属基体２とターゲット層３を構成する金属粒子４の原料となる金属粉末（金属原料粒子）とを用意する。堆積膜（ターゲット層３）の密度や堆積速度の向上を図る上で、金属粉末の粒子サイズは使用材料に応じて適宜に調整することが好ましい。ＡｌやＣｕ等の軟質金属材料を使用する場合、金属粉末の平均粒子径は酸素含有量等も加味して１０〜６０μｍの範囲であることが好ましい。
【００３１】
金属粉末は球状または球状に近い形状を有することが好ましい。楕円状や扁平状の金属粉末を用いた場合には、金属粒子４の平面形状や断面形状が異形になりやすい。球状または球状に近い形状を有する金属粉末は、アトマイズ法、回転電極法、真空噴霧急冷法等により得ることができる。これらの製法は使用する金属原料粒子（原料となる金属粉末）の不純物含有量や粒径によって適宜選択する。金属粉末を高速のガス流中に投入し、ガス流で加速された金属原料粒子を金属基体２に衝突させる。金属原料粒子の衝突エネルギー等に基づいて金属基体２上に金属粒子４の堆積膜からなるターゲット層３を形成する。
【００３２】
金属粉末はガス流で粒子が堆積し始める臨界速度以上に加速する。金属粉末を投入するガス流には、金属粉末を臨界速度以上に加速するために、ガス定数が小さいＨｅガス等の不活性ガスを使用することが好ましい。ガス流にＨｅガスを使用する場合、Ｈｅガスの消費による製造コストの増加を考慮して、減圧チャンバ内でＨｅガスを回収し、増圧して再利用することが好ましい。減圧チャンバ内で被膜を形成した場合、粒子速度が向上するため、Ｎ2ガスやＡｒガスを成膜ガスとして利用することができる。これら不活性ガスを使用することによって、被膜の酸化を防止して低酸素量の堆積膜を実現することができる。
【００３３】
上述した不活性ガスの流速を音速以上とし、そのようなガス流に金属粉末を投入することが好ましい。ガス流速を音速以上とするために、ガス吹き付けノズルの形状は内口径を絞り込んでラッパー状とすることが好ましい。ガス吹き付けノズルのくびれた部分からガスが噴出する際に、ガス流速が音速以上となり、その気流で粒子（金属粉末）が加速されて臨界速度以上とすることができる。粒子の堆積速度を高めてターゲット層３の製造コストを低減する上で、ノズル形状の最適化と共にノズルの複数化が有効である。
【００３４】
ガス流で加速された粒子が金属基体２に衝突する際に、粒子速度が高いと粒子の塑性変形で表面酸化膜が除去されるため、酸素含有量を低下させることができる。金属粒子の材質により堆積し始める臨界速度は異なるが、粒子速度が７００ｍ／ｓｅｃ未満の場合には、粒子衝突時の変形が少なく、表面酸化膜の除去が不完全となる。これによって、ターゲット層３の酸素含有量が増加するだけでなく、膜密度も低下する。これに対して、粒子速度が７００ｍ／ｓｅｃ以上の場合には、衝突エネルギーが増大して粒子の変形が大きくなり、粒子の酸化被膜が除去されて堆積膜の酸素量を低減することができると共に、膜密度の向上を図ることが可能となる。
【００３５】
金属粉末は軟化温度近傍の温度に加熱した状態でガス流に投入することが好ましい。これによって、表面形状（平面形状）が等軸で、かつ断面形状が扁平な金属粒子４を堆積させた組織が得られやすくなる。金属粉末は軟化開始温度以上に加熱することが好ましい。さらに、ガス流体としてＨｅガスを使用する場合、ガス圧力は０．６ＭＰａ以上に設定することが好ましい。これによって、金属原料粒子の流速が向上するため、表面での平面形状が等軸で、かつ断面形状が扁平な金属粒子４を堆積させた組織が得られやすくなる。
【００３６】
上述したようなガス流で加速された金属粉末（金属原料粒子）を金属基体２に衝突させることによって、金属粒子４の堆積膜からなるターゲット層３を形成する。金属原料粒子は金属基体２への衝突エネルギーで塑性変形して断面形状が扁平になると共に、表面形状（平面形状）が等軸になる。このような金属粒子４の形状に基づいて高密度で酸素含有量等のガス成分量が低いターゲット層３を得ることができる。さらに、金属原料粒子の衝突時に粒成長するようなこともないため、微粒子状の金属粒子４で構成されたターゲット層３が得られる。このようなターゲット層３によれば、スパッタ成膜時におけるパーティクルの発生を抑制することが可能となる。
【００３７】
金属原料粒子を金属基体２上に堆積させて形成したターゲット層３は、堆積膜の表面が凹凸状態となるため、機械加工で表面を平坦化することが好ましい。機械加工面には加工による微細な付着物があり、それがスパッタ初期時のパーティクルの発生源となる場合がある。このため、加工面にドライアイスクリーニング処理等を施して、表面の付着物を除去することが好ましい。ドライアイスはそれ自体がターゲット面を汚染することがないため、ターゲット表面の清浄化処理として有効な手段である。ドライアイスは数ｍｍ程度のペレットを直接吹付けてもよいし、粉砕して１ｍｍ以下とした状態で吹付けてもよい。この際、吹付けるガス圧力は０．３ＭＰａ以上とすることが好ましい。それ以下の圧力では付着物を十分に除去することができないおそれがある。
【００３８】
金属原料粒子を金属基体２上に堆積させて形成したターゲット層３をそのまま使用する場合には、その表面に脱落しやすい粒子が付着していることがある。このため、金属粒子の堆積膜にドライアイスクリーニング処理等を施して、表面の脱落しやすい粒子を除去することが好ましい。ドライアイスクリーニング処理等による事前の表面処理を実施しないと、スパッタ初期時にパーティクルが増加する傾向がある。ドライアイスはそれ自体が堆積膜を汚染することがないため、堆積膜の形態制御の事前処理として有効である。
【００３９】
さらに、機械加工に関してはターゲットサイズが大きくなると大型機械加工設備が必要となるため、簡便に堆積膜表面の凹凸を平坦化する手段としてボールショット処理も有効である。表面を平坦化するボールとしては、ボール径が１．５ｍｍ以上のジルコニアボールが有効であるが、ボール材質は表面汚染が少なくなるようにターゲット層３と同材質であることが好ましい。ボールショット面とドライアイスクリーニング処理とを併用することで、平滑化した加工面に残留する付着物が除去され、異物のない面とすることができる。よって、パーティクルの発生量をさらに低減することが可能となる。ターゲット層３には堆積膜の軟化や脱ガス等を目的として、必要に応じてアニーリング処理が施される。
【００４０】
この実施形態のスパッタリングターゲット１は、ターゲット層３としての金属粒子４の堆積膜を粒子の吹き付けという簡易な工程で形成することができるため、スパッタリングターゲット１の製造コストを低減することが可能となる。特に、大面積のターゲット層３であっても良好にかつ効率よく形成することができるため、大型のスパッタリングターゲット１を低コストで作製することが可能となる。さらに、ターゲット層３はバッキングプレートを兼ねる金属基体２に直接形成することができるため、スパッタリングターゲットの大型化によるバッキングプレートとの接合不良等を招くこともない。
【００４１】
その上で、ターゲット層３は高密度化することができ、さらに酸素含有量等のガス成分量も低減することができるため、異常放電やそれに起因するスプラッシュの発生等が抑制される。これらによって、スパッタリング時におけるパーティクルの発生量を低減することが可能となる。パーティクルの抑制に関してはターゲット層３の微粒子化や平面形状も寄与する。ターゲット層３は金属原料粒子の結晶構造が実質的に維持されるため、スパッタ膜の膜厚の均一性を高めることができる。従って、この実施形態のスパッタリングターゲット１を用いることによって、各種素子や部品の配線、電極、バリア層、下地層等として用いられる金属薄膜や金属化合物薄膜を歩留りよく形成することが可能となる。
【００４２】
さらに、使用済みのスパッタリングターゲット１に対しては、ターゲット層３のエロージョンされた部分に再度金属原料粒子の堆積工程を実施することによって、ターゲット層３を再生することができる。このように、この実施形態のターゲット層３は再生利用が可能であり、スパッタリングターゲット１の製造コストをさらに低減することが可能となる。従って、このようなスパッタリングターゲット１を各種薄膜形成用のスパッタリング装置に適用することによって、配線膜や素子等の不良発生原因となるスパッタ膜中へのパーティクルの混入を抑制することができると共に、各種素子や部品等の生産性の向上、並びに成膜コストの低減を図ることが可能となる。
【００４３】
次に、本発明の具体的な実施例およびその評価結果について述べる。
【００４４】
（実施例１〜８）
まず、Ｃｕ製バッキングプレートを設置したコールドスプレー装置に、１００ｐｓｉ（０．６９ＭＰａ）のＨｅガス流を生じさせ、これに平均粒子径が３５μｍのＡｌ粉末を投入した。Ａｌ粉末を２００℃に加熱しながら、ノズル速度２５ｍｍ／ｓｅｃ、ピッチ１ｍｍ、粉末供給量２０〜４０ｇ／ｍｉｎで、Ｃｕ製バッキングプレート上に衝突させることによって、それぞれ厚さ１２ｍｍのＡｌ堆積膜をターゲット層として形成した。
【００４５】
次に、各堆積膜を直径２００ｍｍ×厚さ１０ｍｍの大きさに機械加工した後、加工表面を０．４５ＭＰａの圧力でドライアイスクリーニング処理した。さらに、洗浄および乾燥処理を行った後、アニール処理および脱ガス処理として３×１０−２Ｐａ以下の真空雰囲気中にて２５０℃×３時間の条件で熱処理して、目的とするＡｌスパッタリングターゲットをそれぞれ得た。これらのスパッタリングターゲットのＡｌターゲット層の相対密度、酸素量、Ａｌ粒子の扁平率、扁平粒子の存在比、さらにＸ線回折によるピーク比を前述した方法にしたがって測定、評価した。それらの結果を表１に示す。実施例２によるＡｌターゲット層の厚さ方向の断面観察結果を図４に示す。
【００４６】
（比較例１〜４）
コールドスプレー装置のＨｅガス圧力を５０〜８０ｐｓｉ（０．３４〜０．５５ＭＰａ）に設定する以外は、上記実施例と同様のＡｌ粉末を用い、同様な条件でＡｌ堆積膜をターゲット層として形成した。これらのＡｌスパッタリングターゲットについても、実施例と同様にして相対密度、酸素量、Ａｌ粒子の扁平率等を測定、評価した。それらの結果を表１に示す。比較例１によるＡｌターゲットの厚さ方向の断面観察結果を図５に示す。
【００４７】
（比較例５）
実施例１と同様のＡｌ粉末を用いて、減圧プラズマ溶射法でＡｌターゲット層を形成した。具体的には、減圧チャンバ内を真空排気した後、Ａｒガスを導入してチャンバ内を１３ｋＰａの圧力とし、電流５５０Ａ、電圧６５Ｖ、Ａｒガス流量／圧力を７５／８０に設定し、Ｃｕ製バッキングプレート上に厚さ１２ｍｍのＡｌ堆積膜をターゲット層として形成した。次に、堆積膜を直径２００ｍｍ×厚さ１０ｍｍの大きさに機械加工した後、加工表面を０．４５ＭＰａの圧力でドライアイスクリーニング処理した。さらに、洗浄および乾燥処理を行った後、アニールおよび脱ガス処理として３×１０−２Ｐａ以下の真空雰囲気中にて２５０℃×３時間の条件で熱処理した。このＡｌスパッタリングターゲットについても、上記実施例と同様にして相対密度、酸素量、Ａｌ粒子の扁平率等を測定、評価した。それらの結果を表１に示す。
【００４８】
上述した実施例１〜８および比較例１〜５による各Ａｌスパッタリングターゲットをマグネトロンスパッタリング装置に取り付けて、それぞれＳｉ基板上に厚さ０．３μｍのＡｌ薄膜を成膜した。成膜後にＳｉ基板上に付着した直径０．２μｍ以上のパーティクルの数をパーティクルカウンタで測定した。また、スパッタ工程における異常放電の発生回数をアークモニターで検出した。これらの結果を表１に併せて示す。
【００４９】
【表１】
2008081585.tif 000003
【００５０】
表１から明らかなように、実施例１〜８の各スパッタリングターゲットを用いた場合には、比較例１〜４や比較例５のスパッタリングターゲットに比べてパーティクルの発生量が少なく、また異常放電の発生回数も減少していることが分かる。これらの結果から、条件を適切化したコールドスプレー法でＡｌ粒子を堆積させて形成したＡｌターゲット層を有する実施例１〜８のスパッタリングターゲットは、パーティクルや異常放電の発生を有効かつ安定に抑制することが可能であることが確認された。
【００５１】
（実施例９〜１５）
まず、Ｃｕ製バッキングプレートを設置したコールドスプレー装置に、１００ｐｓｉ（０．６９ＭＰａ）のＨｅガス流を生じさせ、これに平均粒子径が３３μｍのＣｕ粉末を投入した。Ｃｕ粉末を２５０℃に加熱しながら、ノズル速度２５ｍｍ／ｓｅｃ、ピッチ１ｍｍ、粉末供給量２０〜４０ｇ／ｍｉｎで、Ｃｕ製バッキングプレート上に衝突させることによって、それぞれ厚さ１２ｍｍのＣｕ堆積膜をターゲット層として形成した。
【００５２】
次に、各堆積膜を直径２００ｍｍ×厚さ１０ｍｍの大きさに機械加工した後、加工表面を０．４５ＭＰａの圧力でドライアイスクリーニング処理した。さらに、洗浄および乾燥処理を行った後、アニールおよび脱ガス処理として３×１０−２Ｐａ以下の真空雰囲気中にて２５０℃×３時間の条件で熱処理して、目的とするＣｕスパッタリングターゲットをそれぞれ得た。これらスパッタリングターゲットのＣｕターゲット層の相対密度、酸素量、Ｃｕ粒子の扁平率、扁平粒子の存在比、さらにＸ線回折によるピーク比を前述した方法にしたがって測定、評価した。それらの結果を表２に示す。
【００５３】
（比較例６〜９）
コールドスプレー装置のＨｅガス圧力を５０〜８０ｐｓｉ（０．３４〜０．５５ＭＰａ）に設定する以外は、上記実施例と同様のＣｕ粉末を用い、同様な条件でＣｕ堆積膜をターゲット層として形成した。これらのＣｕスパッタリングターゲットについても、実施例と同様にして相対密度、酸素量、Ｃｕ粒子の扁平率等を測定、評価した。それらの結果を表２に示す。
【００５４】
（比較例１０）
実施例９と同様のＣｕ粉末を用いて、減圧プラズマ溶射法でＣｕターゲット層を形成した。具体的には、減圧チャンバ内を真空排気した後、Ａｒガスを導入してチャンバ内を１３ｋＰａの圧力とし、電流６００Ａ、電圧６５Ｖ、Ａｒガス流量／圧力を７５／８０に設定し、Ｃｕ製バッキングプレート上に厚さ１２ｍｍのＣｕ堆積膜をターゲット層として形成した。次に、堆積膜を直径２００ｍｍ×厚さ１０ｍｍの大きさに機械加工した後、加工表面を０．４５ＭＰａの圧力でドライアイスクリーニング処理した。さらに、洗浄および乾燥処理を行った後、アニールおよび脱ガス処理として３×１０−２Ｐａ以下の真空雰囲気中にて２５０℃×３時間の条件で熱処理した。このＣｕスパッタリングターゲットについても、上記実施例と同様にして相対密度、酸素量、Ｃｕ粒子の扁平率等を測定、評価した。それらの結果を表２に示す。
【００５５】
上述した実施例９〜１５および比較例６〜１０による各Ｃｕスパッタリングターゲットをマグネトロンスパッタリング装置に取り付けて、それぞれＳｉ基板上に厚さ０．３μｍのＣｕ薄膜を成膜した。成膜後にＳｉ基板上に付着した直径０．２μｍ以上のパーティクルの数をパーティクルカウンタで測定した。また、スパッタ工程における異常放電の発生回数をアークモニターで検出した。これらの結果を表２に併せて示す。
【００５６】
【表２】
2008081585.tif 000004
【００５７】
表２から明らかなように、実施例９〜１５の各スパッタリングターゲットを用いた場合には、比較例６〜９や比較例１０のスパッタリングターゲットに比べてパーティクルの発生量が少なく、また異常放電の発生回数も減少していることが分かる。これらの結果から、条件を適切化したコールドスプレー法でＣｕ粒子を堆積させて形成したＣｕターゲット層を有する実施例９〜１５のスパッタリングターゲットは、パーティクルや異常放電の発生を有効かつ安定に抑制することが可能であることが確認された。
【００５８】
（実施例１６〜２３）
まず、Ｃｕ製バッキングプレートを設置したコールドスプレー装置に、１００ｐｓｉ（０．６９ＭＰａ）のＨｅガス流を生じさせ、これに平均粒子径が２７μｍのＡｌ粉末を投入した。Ａｌ粉末としては回転電極法で作製した球状粒子を使用した。このようなＡｌ粉末を２３０℃に加熱しながら、ノズル速度３０ｍｍ／ｓｅｃ、ピッチ１ｍｍ、粉末供給量２０〜４０ｇ／ｍｉｎで、Ｃｕ製バッキングプレート上に衝突させることによって、それぞれ厚さ１２ｍｍのＡｌ堆積膜をターゲット層として形成した。
【００５９】
次に、各堆積膜を直径２００ｍｍ×厚さ１０ｍｍの大きさに機械加工した後、加工表面を０．４５ＭＰａの圧力でドライアイスクリーニング処理した。さらに、洗浄および乾燥処理を行った後、アニールおよび脱ガス処理として３×１０−２Ｐａ以下の真空雰囲気中にて２５０℃×３時間の条件で熱処理して、目的とするＡｌスパッタリングターゲットをそれぞれ得た。これらスパッタリングターゲットのＡｌターゲット層の相対密度、酸素量、断面におけるＡｌ粒子の扁平率と扁平粒子の存在比、表面におけるＡｌ粒子の形状（平均値）を前述した方法にしたがって測定、評価した。それらの結果を表３に示す。
【００６０】
実施例１６〜２３による各Ａｌスパッタリングターゲットをマグネトロンスパッタリング装置に取り付けて、それぞれＳｉ基板上に厚さ０．３μｍのＡｌ薄膜を成膜した。成膜後にＳｉ基板上に付着した直径０．２μｍ以上のパーティクルの数をパーティクルカウンタで測定した。また、スパッタ工程における異常放電の発生回数をアークモニターで検出した。これらの結果を表３に示す。表３には比較例１〜４の結果も併せて示す。
【００６１】
【表３】
2008081585.tif 000005
【００６２】
表３から明らかなように、実施例１６〜２３の各スパッタリングターゲットを用いた場合には、パーティクルの発生量が少なく、また異常放電の発生回数も減少していることが分かる。これらの結果から、実施例１６〜２３のスパッタリングターゲットはパーティクルや異常放電の発生を有効かつ安定に抑制することが可能であることが確認された。
【００６３】
（実施例２４〜３０）
まず、Ｃｕ製バッキングプレートを設置したコールドスプレー装置に、１００ｐｓｉ（０．６９ＭＰａ）のＨｅガス流を生じさせ、これに平均粒子径が２８μｍのＣｕ粉末を投入した。Ｃｕ粉末としては回転電極法で作製した球状粒子を使用した。このようなＣｕ粉末を３００℃に加熱しながら、ノズル速度３０ｍｍ／ｓｅｃ、ピッチ１ｍｍ、粉末供給量２０〜４０ｇ／ｍｉｎで、Ｃｕ製バッキングプレート上に衝突させることによって、それぞれ厚さ１２ｍｍのＣｕ堆積膜をターゲット層として形成した。
【００６４】
次に、各堆積膜を直径２００ｍｍ×厚さ１０ｍｍの大きさに機械加工した後、加工表面を０．４５ＭＰａの圧力でドライアイスクリーニング処理した。さらに、洗浄および乾燥処理を行った後、アニールおよび脱ガス処理として３×１０−２Ｐａ以下の真空雰囲気中にて２５０℃×３時間の条件で熱処理して、目的とするＣｕスパッタリングターゲットをそれぞれ得た。これらスパッタリングターゲットのＣｕターゲット層の相対密度、酸素量、断面におけるＣｕ粒子の扁平率と扁平粒子の存在比、表面におけるＣｕ粒子の形状（平均値）を前述した方法にしたがって測定、評価した。それらの結果を表４に示す。
【００６５】
実施例２４〜３０による各Ｃｕスパッタリングターゲットをマグネトロンスパッタリング装置に取り付けて、それぞれＳｉ基板上に厚さ０．３μｍのＣｕ薄膜を成膜した。成膜後にＳｉ基板上に付着した直径０．２μｍ以上のパーティクルの数をパーティクルカウンタで測定した。また、スパッタ工程における異常放電の発生回数をアークモニターで検出した。これらの結果を表４に示す。表４には比較例６〜９の結果も併せて示す。
【００６６】
【表４】
2008081585.tif 000006
【００６７】
表４から明らかなように、実施例２４〜３０の各スパッタリングターゲットを用いた場合には、パーティクルの発生量が少なく、また異常放電の発生回数も減少していることが分かる。これらの結果から、実施例２４〜３０のスパッタリングターゲットは、パーティクルや異常放電の発生を有効かつ安定に抑制することが可能であることが確認された。
【産業上の利用可能性】
【００６８】
本発明の態様に係るスパッタリングターゲットとその製造方法では、低コストの金属粒子の堆積膜をターゲット層に適用し、その上で堆積膜（ターゲット層）の高密度化を図っている。従って、スパッタリングターゲットの製造コストの低減を図った上で、スパッタリングターゲットに起因するパーティクルの発生を抑制することが可能となる。本発明によれば、高性能のスパッタリングターゲットを安価に提供することが可能となる。
【図１】
2008081585.tif 000007
【図２】
2008081585.tif 000008
【図３】
2008081585.tif 000009
【図４】
2008081585.tif 000010
【図５】
2008081585.tif 000011
【国際調査報告】
2008081585.tif 000012
2008081585.tif 000013
2008081585.tif 000014
2008081585.tif 000015
2008081585.tif 000016
2008081585.tif 000017